(57)【要約】      （修正有）【課題】フィラメント集合体の光沢度の測定する方法で、個数が最多の光沢度のフィラメント糸巻体を選び出し、その糸巻体からのフィラメント糸の使用によって光沢斑の少ないアセテート織物を提供する。【解決手段】照射部３からの光をフィラメントが密に並んだフィラメント集合体面に照射し、この集合体面での拡散反射光を反射角度の異なる２箇所の受光部４で受光し、各受光部で受光した光を電圧に変換して光沢度として求める方法で、光沢斑の少ないフィラメント糸巻体１２を選び出し、その糸巻体１２からの糸巻体のフィラメント糸を経糸に使用することによって光沢斑の少ないアセテート織物を得る。【選択図】図１
2017111007.tif 000002
【特許請求の範囲】
【請求項１】
照射部からの照射光をフィラメント集合体面に照射し、フィラメント集合体面での反射光を反射角の異なる２箇所の受光部で受光し、各受光部で受光した光を光量に応じた電圧に変換し、２箇所の電圧の平均値を光沢度として求めるフィラメント集合体の光沢度の測定方法であって、照射光の波長が５００〜５５０μｍであり、２箇所の受光部は照射光の照射方向に対して５〜２０度及び２０〜３５度の方向にそれぞれ配され、２つの反射角の差が１０〜２０度であるフィラメント集合体の光沢度の測定方法。
【請求項２】
前記照射光の入射角が３０〜６０度である請求項1に記載のフィラメント集合体の光沢度の測定方法。
【請求項３】
前記受光部にフォトダイオードを用いる請求項1または請求項２に記載のフィラメント集合体の光沢度の測定方法。
【請求項４】
フィラメントがアセテートフィラメントである請求項１〜請求項３のいずれか一項に記載のフィラメント集合体の光沢度の測定方法。
【請求項５】
照射光がフィラメント集合体面にあたる交点において、１〜１０度の一定角度ずつ３６０度方向からそれぞれ受光した反射光の光量に応じた電圧を測定し、その平均値を光沢度とする請求項１〜４のいずれか一項に記載のフィラメント集合体の光沢度の測定方法。
【請求項６】
前記照射部は直径が１０〜２５ｍｍ、長さが３０〜６０ｍｍの筒状体を有し、前記受光部は直径が１０〜２５ｍｍ、長さが１５〜６０ｍｍで内側が黒色の光学用艶消し塗料が塗布された筒状体を有する請求項１〜請求項５のいずれか一項に記載のフィラメント集合体の光沢度の測定方法。
【請求項７】
フィラメント集合体がフィラメント糸巻体である請求項１〜請求項６のいずれか一項に記載のフィラメント集合体の光沢度の測定方法。
【請求項８】
請求項７に記載の測定方法によって光沢度が測定された複数のフィラメント糸巻体から、光沢度差が０．００１以下であると判定した該光沢度のフィラメント糸巻体を選び出すフィラメント糸巻体の選別方法。
【請求項９】
請求項８の選別方法に拠った光沢度のアセテートフィラメント糸巻体のアセテートフィラメントを経糸に用いる織物の製造方法。
【発明の詳細な説明】
【技術分野】
【０００１】
本発明は、フィラメント集合体の光沢度の測定方法、光沢斑の少ないフィラメント糸巻体の選別方法並びに光沢斑の少ない織物の製造方法に関する。
【背景技術】
【０００２】
アセテートフィラメントは、光沢性、発色性、吸水速乾性、高級感、なめらかな肌触りに優れ、裏地用途、外衣用途として使用されている。
アセテートフィラメントの特徴である光沢は、その菊型繊維断面によるもので、光の屈折率が低いためフィラメント面からの反射光が少なく、絹のような優雅な光沢と鮮明な発色性が得られる。光沢を測定する技術については特許文献１に記載され、光沢は光沢度によって表され、アセテートフィラメントはその菊型繊維断面により一定の光沢度を持たず、光沢度に幅がある。そのため染色後の織物にも染色斑が見られる。
【０００３】
アセテートフィラメントから成る織物は、例えば特許文献２にアセテート複合仮撚加工糸を含む二重組織の織物が提案されている。しかしながら、アセテート複合仮撚加工糸にはその光沢度に幅があるため織物にも光沢斑が見られる。
【先行技術文献】
【特許文献】
【０００４】
【特許文献１】特表平４−５０３２４７号公報
【特許文献２】特開２００４−３３２１６４号公報
【発明の概要】
【発明が解決しようとする課題】
【０００５】
本発明の目的は、フィラメント集合体、特にアセテートフィラメント糸巻体の光沢度を測定する方法を提供し、前記光沢度の測定方法によって光沢斑の少ないフィラメント糸巻体を選び出す方法を提供し、さらに光沢斑の少ないフィラメント糸巻体からのフィラメントの使用によって光沢斑の少ない織物を得ることにある。
【課題を解決するための手段】
【０００６】
本発明の要旨は、次のとおりである。
１．照射部からの照射光をフィラメント集合体面に照射し、フィラメント集合体面での反射光を反射角度の異なる２箇所の受光部で受光し、各受光部で受光した光を光量に応じた電圧に変換し、２箇所の電圧の平均値を光沢度として求めるフィラメント集合体の光沢度の測定方法であって、照射光の波長が５００〜５５０μｍであり、２箇所の受光部は照射光の照射方向に対して５〜２０度及び２０〜３５度の方向にそれぞれ配され、２つの反射角の差が１０〜２０度であるフィラメント集合体の光沢度の測定方法。
２．前記照射光の入射角が３０〜６０度である前記1に記載のフィラメント集合体の光沢度の測定方法。
３．前記受光部にフォトダイオードを用いる前記1または２に記載のフィラメント集合体の光沢度の測定方法。
４．フィラメントがアセテートフィラメントである前記１〜３のいずれかに記載のフィラメント集合体の光沢度の測定方法。
【０００７】
５．照射光がフィラメント集合体面にあたる交点において、１〜１０度の一定角度ずつ３６０度方向からそれぞれ受光した反射光の光量に応じた電圧を測定し、その平均値を光沢度とする前記１〜４のいずれかに記載のフィラメント集合体の光沢度の測定方法。
６．前記照射部は直径が１０〜２５ｍｍ、長さが３０〜６０ｍｍの筒状体を有し、前記受光部は直径が１０〜２５ｍｍ、長さが１５〜６０ｍｍで内側が黒色の光学用艶消し塗料が塗布された筒状体を有する前記１〜５のいずれかに記載のフィラメント集合体の光沢度の測定方法。
７．フィラメント集合体がフィラメント糸巻体である前記１〜６のいずれかに記載のフィラメント集合体の光沢度の測定方法。
【０００８】
８．前記７に記載の測定方法によって光沢度が測定された複数個のフィラメント糸巻体から、光沢度差が０．００１以下であると判定した該光沢度のフィラメント糸巻体を選び出すフィラメント糸巻体の選別方法。
９．前記８の選別方法に拠った光沢度のアセテートフィラメント糸巻体のアセテートフィラメントを経糸に用いる織物の製造方法。
【発明の効果】
【０００９】
本発明によれば、フィラメント集合体の光沢度を、目視での判定と相関性を高めた方法で測定することにより、複数の集合体、特に糸巻体では、一つの糸巻体ではその表面や内層の光沢斑は小さく、糸巻体と他の糸巻体との間の光沢斑の方が大きいことから、複数の糸巻体のなかから光沢度差の小さい糸巻体を選び出すことができ、選び出した糸巻体のフィラメントを用いることにより、光沢斑、染色斑が減少した織物を得ることができる。
【図面の簡単な説明】
【００１０】
【図１】実施例で用いた本発明のアセテートフィラメント糸巻体であるパーンの光沢度の測定装置の概略図である。
【図２】実施例で測定したパーンの光沢度分布図である。
【発明を実施するための形態】
【００１１】
本発明の光沢度の測定方法は、照射部からの照射光をフィラメント集合体面に照射し、フィラメント集合体面での拡散する反射光を２箇所の受光部で受光し、各受光部で受光した反射光を光量に応じた電圧に変換し、その２箇所の電圧の平均値を光沢度とする方法である。さらに、該測定方法においては、照射光は波長が５００〜５５０μｍの光であり、２箇所の受光部は、照射光の照射方向に対して５〜２０度及び２０〜３５度の反射角の方向にそれぞれ配され、かつ２つの反射角の差が１０〜２０度であるように配してフィラメント集合体の光沢度を測定する方法である。
【００１２】
本発明の光沢度の測定方法においては、受光部が２箇所あることで、目視との光沢度差の相関が取れ易い。前記２箇所の受光部は、照射光の照射方向に対して１０〜１８度及び２５〜３５度の反射角の方向に配され、かつ２つの反射角の差が１３〜１７度であるように配することが目視の光沢度差の相関が取れる点で好ましい。
【００１３】
本発明の光沢度の測定方法においては、前記照射光の入射角が３０〜６０度であることが好ましい。入射角がこの範囲であれば、光沢度差について目視との相関が取れ易く、入射角が４０〜５０度であることがより好ましい。
【００１４】
また、前記受光部には光電素子としてフォトダイオードを用いることが好ましい。フォトダイオードを用いることで、受光した反射光の光量を電圧に変換することができる。
【００１５】
本発明の光沢度の測定方法においては、繊維断面が多角、多葉等の異型断面のフィラメントは、その表面が一定の光の反射面を持たず独特の光沢を有し、また最終的には織物、編物等となって後に異型繊維断面の光沢の効果が評価されることから、フィラメントを個々にではなく、フィラメントを密に並べたフィラメント集合体としてその光沢度を測定するものである。
【００１６】
本発明おいては、測定対象とするフィラメントは、ポリエステル、ナイロン等の異型繊維断面のフィラメント、レーヨン、アセテート等のフィラメントが挙げられる。中でも繊維断面が菊型断面のアセテートフィラメントが好ましい測定対象である。また、フィラメントが密に並べられたフィラメント集合体としては、フィラメントが、モノフィラメントであってもよいが、マルチフィラメントとしてボビンに巻かれたフィラメント糸巻体であることが測定対象の形態として好ましい。
【００１７】
フィラメント糸巻体としては、パーン、チーズ、コーン等があり、フィラメントの種類、形態、用途により、例えば、主に原糸（生糸）が巻かれるパーン、加工糸が巻かれるチーズ、糸の分割用のコーン等、ボビンへの巻き形状が異なるが、フィラメントが仮撚加工等の加工が施される前の状態での光沢度を測定するうえでは、フィラメント糸巻体は原糸がボビンに巻かれた糸巻体、特にフィラメントが加工前のアセテートマルチフィラメントであれば、糸巻体はパーンであることが好ましい。
【００１８】
本発明の光沢度の測定方法において、前記照射部から照射する光は、波長が５００〜５５０μｍの光であり、光源としてはＬＥＤ（発光ダイオード）が用いられる。また、前記受光部にはフォトダイオードが用いられるが、フォトダイオードを用いることで、波長が５００〜５５０μｍの光の受光感度が高いものとなり測定精度を高める。
【００１９】
フィラメント集合体が特にフィラメント糸巻体であるときの光沢度の測定方法は、照射光がフィラメント糸巻体面にあたる交点において、１〜１０度の一定角度ずつ３６０度方向からそれぞれ受光した反射光の光量に応じた電圧を測定し、その平均値を光沢度とする方法であり、さらに詳しくはフィラメント糸巻体への照射光の入射角、反射角を一定に維持しながら１〜１０度の一定角度ずつ３６０度前記交点を中心にして照射部及び２つの受光部を配した回転部を回転移動させ、それぞれの角度の回転位置で、糸巻体面に照射部から光を照射し、糸巻体面で反射された光を、糸巻体面への照射光の照射方向に対して、５〜２０度、好ましくは１０〜１８度、及び２０〜３５度、好ましくは２５〜３２度の反射角の方向の位置にそれぞれ配し、かつ２つの反射角の差が１０〜２０度、好ましくは１３〜１７度であるように配した２箇所の受光部で受光し、各箇所の受光部で受光した反射光を電圧に変換してその電圧の平均値を光沢度とし、３６０度方向からそれぞれ測定した光沢度の平均値をフィラメント糸巻体の光沢度とする方法である。
この測定方法ではそれぞれ電圧を測定し、最終的に測定した電圧の平均値を光沢度としてもよい。また、この測定方法は、フィラメントの並び方向に影響されることなく平均値としての光沢度を測定しうる方法で、全方向からの目視による判定との相関性が高く、フィラメント糸巻体、特にアセテートフィラメント糸巻体であることが測定対象として好ましい。
【００２０】
照射部及び２つの受光部を配した回転部を一定角度で回転させるときの角度は、１〜１０度から選ばれるが、小さい程測定精度、目視判定との相関性が高まるので好ましく、５度以下が好ましく、３度以下がより好ましい。
【００２１】
本発明においては、光沢度の測定の際の前記照射部は、直径が１０〜２５ｍｍ、長さが３０〜６０ｍｍの筒状体を有し、前記受光部は直径が１０〜２５ｍｍ、長さが１５〜６０ｍｍで内側が黒色の光学用艶消し塗料が塗布された筒状体を有することが好ましい。このような筒状体を有することで必要な光を照射し、また受光し易くなるので好ましい。より好ましくは、前記照射部の筒状体は、直径が１２〜２０ｍｍ、長さが４０〜５０ｍｍの筒状体、前記受光部の筒状体は直径が１０〜２５ｍｍ、長さが１５〜６０ｍｍの筒状体である。
【００２２】
また、本発明においては、前記の測定方法によって光沢度が測定された複数個のフィラメント糸巻体から、光沢度差が０．００１以下であると判定した該光沢度のフィラメント糸巻体を選び出すことによって、光沢斑の少ない織物を得るのに好ましいフィラメント糸巻体を選別するものである。
【００２３】
かかる選別方法に拠って選別した光沢度のフィラメント糸巻体からのフィラメントを、一般には光沢斑が目立ちやすい経糸に用い、任意の組織に織成することにより、光沢斑の少ない織物を製造することができる。特に、光沢度差が０．００１以下であるアセテートフィラメント糸巻体からのアセテートフィラメントを経糸に用いて織成することにより光沢斑の少ないアセテート織物を得ることができる。
【実施例】
【００２４】
以下、本発明を実施例により図1に基づき具体的に説明する。
【００２５】
（光沢度の測定装置）
照射部３は、光源に高輝度ＬＥＤ（日亜化学工業社製  ＮＳＰＧ５００Ｓ）を使用し、
照射方向に長さ４８ｍｍ、直径１５ｍｍのステンレススチール製筒体を取り付ける。
受光部４は、高感度フォトダイオード（浜松ホトニクス社製  Ｓ２３８６−８Ｋ）を使用し、長さ３０ｍｍ、直径１５ｍｍの紙製筒体を取り付ける。この紙製筒体の内側には光学用黒つや消し塗料（遊馬製作所社製  ＳＣＯＰＥ  ＬＩＦＥ）を塗布した。
【００２６】
照射部３は入射角５が４５度になる方向に配し、受光部４は２箇所に配置し、それぞれ照射光の照射方向に対する反射角７、６が１５度及び３０度の方向に配し、前記照射部３と２箇所の受光部４とは回転部２に配置した。回転部２は照射光がフィラメント糸巻体１２の表面にあたる交点１０における接平面９に垂直な軸１１を回転軸にして、入射角５と反射角７、６を一定に維持しながら回転可能となっている。前記前記照射部３と２箇所の受光部４とを配置した回転部２を外枠１の内部に装着して測定装置とした。
【００２７】
（測定方法）
前記の測定装置の接平面９の上面にアセテートマルチフィラメント糸巻体であるパーン１２をその測定面を下にして載置し、交点１０における接平面９に垂直な軸１１を中心に回転部２のみを回転させながらパーン１２面に照射部３より波長５００〜５５０μｍの光を照射し、それぞれの受光部４で受光した拡散反射光の光量を電圧に変換した。このとき、回転部２が１度回転する毎に２箇所の受光部４での電圧をそれぞれ測定し、３６０度回転させそれぞれの電圧を測定して、パーン１個につき合計７２０箇所の電圧の平均値を小数点４で四捨五入した値をパーン１２の光沢度とした。同様にして他のパーンについても光沢度を測定し、合計１８７９個のパーンの光沢度を測定し、光沢度差が０．００１の光沢度分布を求め、図2に示した。
【００２８】
（選別）
測定した後、光沢度分布でパーン個数が最も多い光沢度である光沢度が０．０２０のパーン６３２個を選び出し、これらのパーンからアセテートマルチフィラメントメントを織物の経糸に使用するビームを整経した。この時目視判定にても選び出したパーンは光沢斑の少ないものであることが確認された。また、パーン個数が次に多い光沢度が０．０１９のパーン５８５個も他の光沢度のものと混在させなければ光沢斑の少ないパーンとして使用することができた。
【００２９】
（染色）
ビームに整経したアセテートマルチフィラメントメントを経糸に用い、また経糸に用いたと同じアセテートマルチフィラメントを緯糸に用い、平織りの織物を織成した。得られた織物を分散染料で茶色に染色した。この染色織物を５人の評価者により経筋の有無を目視判定した結果、得られた染色織物は、無作為に選んだパーンからのアセテートマルチフィラメントからなる染色織物に比べ、明らかに経筋の少ないものであることが確認できた。
【産業上の利用可能性】
【００３０】
本発明は、フィラメント集合体、特にアセテートフィラメント糸巻体の光沢度を測定する方法によって、光沢斑の少ないアセテートフィラメント糸巻体を選び出し、さらに光沢斑の少ないアセテートフィラメント糸巻体からのフィラメント糸の使用によって、光沢斑の少ないアセテート織物を得ることができ、光沢斑が染色した時に特に顕れる衣料、例えば婦人服やスポーツ等の衣料用途の素材として有用である。
【符号の説明】
【００３１】
１  装置外枠
２  回転部
３  照射部
４  受光部
５  入射角（４５度）
６  反射角（照射方向に対して３０度）
７  反射角（照射方向に対して１５度）
８  反射角の差（１５度）
９  接平面
１０  交点
１１  交点における接平面に垂直な軸
１２  パーン（アセテートマルチフィラメント糸巻体）
【図１】
2017111007.tif 000003
【図２】
2017111007.tif 000004